(57)【要約】【課題】光重合レジンと同等の操作性及び重合速度を実現することができる常温重合レジンの重合制御方法を開示する。【解決手段】液剤と粉剤を混和したレジン泥を、遅くともモチ状の間に冷凍庫に投入し、２時間以上、冷却状態を維持することを特徴とした常温重合レジンの重合制御方法である。レジン泥は冷却によって重合が阻止されモチ状または泥状となる。レジン泥を予めシリンジに充填またはシート状に成形しておくことで、光重合レジンの使用経験に基づいた操作が可能となる。さらに、冷凍庫から取り出したレジン泥を対象義歯に適用した後は、常温以上の温度雰囲気下で加熱重合することが好ましい。【選択図】図１
2013094549.tif 000002
【特許請求の範囲】
【請求項１】
液剤と粉剤を混和したレジン泥を、遅くともモチ状の間に冷凍庫に投入し、所定時間、冷却状態を維持することを特徴とした常温重合レジンの重合制御方法。
【請求項２】
レジン泥を予めシリンジに充填し、密封したものを冷凍庫に投入する請求項１記載の常温重合レジンの重合制御方法。
【請求項３】
レジン泥を予めシート状に成形し、フィルムで密封したものを冷凍庫に投入する請求項１記載の常温重合レジンの重合制御方法。
【請求項４】
さらに、冷凍庫から取り出した冷却済みレジンを対象義歯に適用した後、常温以上の温度雰囲気下で加熱重合することを特徴とした請求項１、２または３記載の常温重合レジンの重合制御方法。
【請求項５】
予め口腔内でワックスにより成形した原形の必要な部位を冷却済みレジンに直接置換し、形態を付与した後、加熱重合する請求項４記載の常温重合レジンの重合制御方法。
【請求項６】
加熱重合は温水に浸漬した状態で行う請求項４または５記載の常温重合レジンの重合制御方法。
【請求項７】
レジン泥の冷却時間は、１時間以上である請求項１から６のうち何れか一項記載の常温重合レジンの重合制御方法。
【発明の詳細な説明】
【技術分野】
【０００１】
この発明は、主として注入型の常温重合レジンに光重合レジンと同等の操作性と重合速度を持たせるための重合制御方法に関するものである。
【背景技術】
【０００２】
本願の発明者らは冷凍加工した歯科用レジンを用いて義歯を作製する方法（冷凍加工法）を提案しており、既に光重合レジンを基材とした人工歯の製法発明を完成している（特許文献１）。
【０００３】
即ち、特許文献１の製法発明は、光重合レジンを弾性印象型に埋入して冷凍庫にて冷却し、冷却固化したレジンを前記弾性印象型から離型した後、光照射により重合硬化させるという手段を用いる。その結果、複雑な形状の人工歯を比較的小規模の技術力であっても精巧に製作することができる。また、光重合レジンを用いるので、色、粘性の違い、重合後の硬度に関して種類が豊富で、重合速度も速く、冷却固化による形態維持も可能というように、多くの有用性が得られる。
【０００４】
このように光重合レジンは発明者提案の冷凍加工法にも好適に使用され、特に、適度な粘稠度を有し、症例に応じて、予めシート状、モチ状、フローペースト状といった操作しやすい状態で提供されているため、直接口腔内にて歯の欠損部や表面一部等を修復できるようになっている。これは患者に試適しながら形態を決定し、また重合速度も速いことから、完成した義歯を患者に即時に展観でき、適合性と患者の意向を反映した義歯製作を可能とするものである（以下、即時展観製作法という）。
【先行技術文献】
【特許文献】
【０００５】
【特許文献１】特許第４１６３９３６号公報
【発明の概要】
【発明が解決しようとする課題】
【０００６】
しかしながら、光重合レジンは歯科用レジンの中では比較的高価である。また、対象物が大きかったり厚みがある場合は、対象物全体に光を均一に照射することが困難となるため、部分的な光重合を数回繰り返す分割重合が必要となり、結果として、手間と時間ロスが生ずる。
【０００７】
これに対して常温重合レジンは、比較的安価に入手できる。また、重合硬化時間は常温（４０〜５０℃）では１５〜２０分であるが、熱湯等による加熱で３分程度に短縮できることが知られており、光重合レジンと同等の重合速度とすることも可能である。さらに、常温重合レジンは、重合硬化後の強度や耐久性が若干劣るが、重合収縮の補正により適合性のよい義歯を作製することができるため、暫間義歯やリハビリ用として一時的に使用する義歯の材料として特に好適である。
【０００８】
しかし、常温重合レジンは、使用直前に粉剤と液剤を混和し、２分前後で重合が開始されるため、他の加熱重合レジンやヒートショックタイプの歯科用レジンと比較すると操作可能時間が短い。しかも、常温重合レジンは液剤に含まれる揮発成分により、粉剤との混和時に異臭が発生するといった問題もある。
【０００９】
そもそも、常温重合レジンは注入法に用いるもので、従来は、まずワックスで原形を作成し、これに基づいて石膏やシリコーンで型取りをし、ロストワックスした型に常温重合レジンを注入することで原形ワックスをレジンに置換し、その後、加圧重合するといったプロセスを踏んでおり、型の作成からレジン重合までの時間は優に１時間を要していた。
【００１０】
これに対して、上述した光重合レジンを用いた即時展観製作法では、ワックス原形の必要な部位をレジンに直接置換し、その部位のレジンをその場で成形するため、レジン成形から重合まで１０分程度、慣れればそれ以下に短縮することもでき、その結果、患者立ち会いの下、義歯製作を進めることができるものである。
【００１１】
本発明は上述した課題に鑑みなされたもので、その目的とするところは、注入型の常温重合レジンを用いた義歯の展観製作法を実現すべく、常温重合レジンに光重合レジンと同等の操作性及び重合速度を持たせることができる方法を開示することである。
【課題を解決するための手段】
【００１２】
上述した目的を達成するために本発明では、液剤と粉剤を混和したレジン泥を、遅くともモチ状の間に冷凍庫に投入し、所定時間、冷却状態を維持するという手段を用いた。当該手段によれば、レジン泥は冷凍庫による冷却維持によって重合硬化が阻止され、冷凍庫投入時の泥状またはモチ状の状態で保存することができる。
【００１３】
常温重合レジンは、粉剤と液剤の混和直後、泥状であり、そのまま常温下に放置すれば、時間が経過するにつれ、モチ状、ゴム状へと硬化していくが、本発明では、必要に応じて泥状、モチ状の何れかの状態で冷凍庫に投入する。ただし、遅くともモチ状の間に冷凍庫に投入する。ゴム状まで硬化したものを冷凍庫に投入しても、操作性のよい粘稠度が得られないからである。また、冷却条件は、一般的な家庭用冷蔵庫の冷凍室または冷凍庫で１時間以上、冷却状態を維持することが目安である。この条件であれば、冷凍庫から取り出したとき、泥状またはモチ状となっており、操作性がよい。一方、冷却時間が短いと、重合硬化の停止作用が十分でなく、冷凍庫から取り出した後の操作時間を十分に確保することができない。なお、冷却時間の上限は特に定めないが、あまり長時間放置するとレジンの性状そのものが変質することも考えられるため、数時間が適当であり、４時間までとするのが現実的である。即ち、冷却時間を４時間以内とすれば、午前に診察を行い、午後から施術するというスケジュールにも合致するからである。
【００１４】
また、本発明では、冷凍庫に投入する前に、レジン泥をシリンジに充填し、密封しておく。または、シート状に成形しておき、フィルムでラミネートして密封しておく。このように光重合レジンの製品態様を真似ることで、光重合レジンの使用経験を活かした即時展観製作法などの義歯作成が可能だからである。また、密封しておくことで、液剤の揮発を抑え、レジン泥が変質しにくい。
【００１５】
冷凍庫から取り出したレジン泥は、常温下においても、すぐには重合せず、冷却加工しない常温重合レジンよりも長く泥状またはモチ状を維持する。このように本発明によれば操作時間が長く確保されるため、ワックス原形を直接レジンで置換するといった作業が可能となる。さらに、本発明では、常温以上の温度雰囲気下で加熱重合するという手段を用いるので、冷却加工後の常温重合レジンを、光重合レジンと同等に、１〜３分程度で重合硬化させることができる。このとき加熱手段は、レジン泥適用後の対象義歯を熱湯に浸漬することが簡便である。
【００１６】
なお、対象義歯は、常温重合レジンの適用範囲から選択できるが、具体的な適用方法としては、予め口腔内での確認が済んだワックス原形（ロウ義歯）に基づいて、その必要部位を直接レジンに置換し、形態を付与（成形）することが好ましい。これによって注入法や充填法と比較して作業時間が大幅に短縮され、患者に対して即時展観が可能となるからである。また、この直接成形法によれば、ワックス原形の内面空洞部にまで充填されて内面形態がコントロール不能となったり、ワックスと密着して離型が困難となるといった不都合もない。
【発明の効果】
【００１７】
本発明の常温重合レジンの重合制御方法は、常温重合レジンの粉剤と液剤のレジン泥を冷却によってモチ状または泥状のシート形またはシリンジ注入形とすることができるため、光重合レジンと同等の操作性を有する歯科用レジンを光重合レジンよりも安価に得ることができる。また、このレジンを加熱重合して義歯床や人工歯等を作製すれば、重合時間を通常の常温重合レジンよりも大幅に短縮することができる。
【図面の簡単な説明】
【００１８】
【図１】本発明の実施例１を示す写真
【図２】本発明の実施例２を示す写真
【図３】本発明の実施例３を示す写真
【図４】実施例３のレジンを適用した義歯床を示す写真
【図５】本発明の実施例４を示す写真（口唇模型を用いた原形の確認）
【図６】本発明の実施例４を示す写真（実施例２のレジンによる歯列の成形）
【図７】本発明の実施例４を示す写真（実施例１のレジンによる歯肉の成形）
【図８】本発明の実施例４を示す写真（加熱加圧による重合）
【図９】本発明の実施例４を示す写真（口唇模型を用いた人工歯の確認）
【図１０】本発明の実施例４を示す写真（人工歯の離型）
【発明を実施するための形態】
【００１９】
本発明の常温重合レジンの重合制御方法は、主として注入型の常温重合レジンにおいて、その液剤と粉剤を混和したレジン泥を、遅くともモチ状の間に冷凍庫に投入し、所定時間（１〜４時間を目安とし、好ましくは２〜３時間）、そのまま冷却状態を維持するもので、得られる形態は、シート状、シリンジに充填したモチ状及び、シリンジに充填した泥状（フロー）の３タイプである。以下、これら３タイプについて実施例を示す。
【実施例１】
【００２０】
常温重合レジンとして義歯床用アクリル系レジン（ＨｅｒａｅｕｓＫｕｌｚｅｒ社製パラプレスバリオ）を用い、メーカ指示どおりの分量にて、粉剤と液剤を混和し、このレジン泥を泥状の間に、ノズルが小径な注射器型のシリンジに充填して密封し、その状態で冷凍庫にて２時間冷却した。当該方法によって得た歯科用レジンによれば、泥状ペーストの性状を示し、通常の注入レジンと同様に型に注入でき（図１）、その後、インスツルメントで容易に圧接することができた。
【実施例２】
【００２１】
実施例１と同じ要領でレジン泥を作製し、これをモチ状の間に、ノズルが同径のストレートタイプのシリンジに充填した状態で冷凍庫で２時間冷却した。当該方法によって得た歯科用レジンによれば、モチ状ペーストの性状を示して、シリンジの口先から押し出したレジンをインスツルメントでカットでき、実施例１と同様に、型に容易に圧接成形できることを確認できた（図２）。
【実施例３】
【００２２】
実施例１・２と同じ常温重合レジンのレジン泥をモチ状の間にシート状に成形して両面をフィルムでラミネートし、これを冷凍庫で２時間冷却した。当該方法によって得たシート状の歯科用レジンは、まず片面のフィルムを剥がして、予めワックス等により作成しておいた顎模型（原形）に貼り付け、その後、もう片面のフィルムを剥がして形態を付与したところ、しっかり伸びて、また辺縁の余剰部分をハサミでカットすることもできた（図３）。
【００２３】
このように、実施例１〜３によって、本発明の歯科用レジンは、光重合レジンと同等の操作性を有することが確認できた。
【００２４】
また、実施例３で得た義歯床を熱湯に浸漬し、加圧器にて２気圧程度に加圧したところ、このケースでは３分で重合が完了した。そして、重合後の義歯床を目視で確認したところ、レジンの熱収縮もなく、良好な適合を示した（図４）。また、このケースのように、レジンを直接顎模型上で成形するという手段によって、加熱重合前に患者に対して使用するレジン（色等）の提示が可能であり、しかも重合後に顎模型から容易に離型することも可能であった。
【００２５】
さらに、実施例１・２で得たシリンジ充填型のレジンを用いて人工歯を製作したので、その実施例を図にしたがって説明する。
【実施例４】
【００２６】
まず患部の原形を通法に従って製作し、口唇模型にて確認した後（図５）、この原形における患部（不均一に並んだ歯列）に実施例２のペースト状レジンを築盛して形態を付与（成形）し（図６）、さらに原形の歯肉部分に実施例１の泥状レジンを築盛して形態を整え（図７）、これを温水に浸漬した状態で加圧（２気圧）して重合した（図８）。図６〜図８に至るまで要した時間は１０分程度であった。そして、重合が完了した人工歯を原形とともに、再度、口唇模型に装着したところ、口腔機能・外観とも満足するものが得られた（図９）。さらに、重合が完了した人工歯は美麗に原形から離型することができた（図１０）。
【００２７】
なお、上記３つのタイプにおいて、シリンジに充填するレジン泥の粘稠度は、冷却時間によっても変わるが、基本的には粉剤と液剤の混和時間に依存する。即ち、混和時間が短ければ粘稠度の低い泥状となり、混和時間を長くすることでモチ状にコントロールすることができる。これはシートタイプでも同様であり、混和時間を変えることで、柔らかめのシート又は、堅めのシートに調整することができる。これら何れを採用するかは、症例に応じたものを任意に選択すればよい。また、加熱加圧下における重合時間は概ね３分以内であるが、大きさによっては１分以内に重合が完了することもある。
【図１】
2013094549.tif 000003
【図２】
2013094549.tif 000004
【図３】
2013094549.tif 000005
【図４】
2013094549.tif 000006
【図５】
2013094549.tif 000007
【図６】
2013094549.tif 000008
【図７】
2013094549.tif 000009
【図８】
2013094549.tif 000010
【図９】
2013094549.tif 000011
【図１０】
2013094549.tif 000012